(57)【要約】【課題】光照射や紫外線照射あるいはブラックライト照射または蛍光等照射等の光源の違いにより基材表面上に所望の潜像を有する画像を極めて短時間に容易に浮き上がり形成し、その画像を長時間にわたって保持することのできる潜像を有する画像形成体を提供する。【解決手段】  基材表面上に少なくとも不透明模様層と紫外線を透過する部分と紫外線を透過しない部分よりなる透明模様層が形成されていることを特徴とする潜像を有する画像形成体である。【選択図】図１
2006326898.tif 000002
【特許請求の範囲】
【請求項１】
基材表面上に、少なくとも、不透明模様層と、紫外線を透過する部分と紫外線を透過しない部分よりなる透明模様層が形成されていることを特徴とする潜像を有する画像形成体。
【請求項２】
前記不透明模様層が、紫外線により色相が変化することを特徴とする請求項１記載の潜像を有する画像形成体。
【請求項３】
前記不透明模様層が、色材よりなることを特徴とする請求項１記載の潜像を有する画像形成体。
【請求項４】
前記不透明模様層が、蛍光色材よりなることを特徴とする請求項１記載の潜像を有する画像形成体。
【発明の詳細な説明】
【技術分野】
【０００１】
本発明は、光照射や紫外線照射により基材表面に所望の潜像を有する画像を形成する、潜像を有する画像形成体に関する。
【背景技術】
【０００２】
従来、基材の表面に塗料等を塗工して、該基材に画像を形成されることが行われている。また、一般に基材の表面に画像を形成する場合、基材の表面に予め劣化変色を防止するための下塗り用の塗料を塗工して下地層を形成している。
【０００３】
さらに、この下地層の表面に、所望の画像を形成するための上塗り用の塗料を塗工し、再度硬化させ、これによって基材に所望の画像を形成している。
【０００４】
また、図４に示すような光照射で劣化変色可能な基材表面に、変色模様を形成する方法（例えば、特許文献１参照。）が知られている。
【０００５】
この方法は、図４に示すよう、基材１０４表面に紫外線吸収剤１０５を含有する光硬化型樹脂組成物で、形成すべき画像の形状に塗工した後、この基材１０４に光照射して塗工膜を硬化させるとともに、基材非塗工部を劣化変色させる。
【０００６】
さらに、図５に示すような光照射で劣化変色可能な基材１０１表面に、変色模様１０２を形成する方法（例えば、特許文献２参照。）も知られている。
【０００７】
この方法は、図５に示すよう、基材１０１表面に形成すべき画像に対応する透光部を有する板状体を介して光を照射し、透光部に対応する基材１０１表面を劣化変色させたる。そして、その後、該基材１０１上に紫外線吸収剤を含有する光硬化型樹脂組成物を塗工し、再度光照射により、該被覆塗工膜を硬化させる。
【０００８】
以下に先行技術文献を示す。
【特許文献１】特開平５−３１４４４号公報
【特許文献２】特開平５−３１４４５号公報
【発明の開示】
【発明が解決しようとする課題】
【０００９】
前記図４あるいは図５に示すような従来から多く使用されていた画像形成は基材に光照射して塗工膜を硬化させる手段と基材を劣化変色させる手段が必要であった。そして、基材の劣化が激しい場合、紫外線吸収剤の量を増加させたり、塗工膜の膜厚が厚くなるように塗工しなければならない問題があった。さらに、観察光源が光照射により常に同じ画像形成体の表示であった。
【００１０】
また、光硬化型樹脂組成は硬化性樹脂成分と光重合開始剤と紫外線吸収剤とを必須成分として含有したものが限定使用されていた。
【００１１】
本発明は、上記従来の問題点に鑑みなされたものであり、次のような潜像を有する画像形成体を提供することを目的とする。
【００１２】
すなわち、本発明の第１の目的は、基材に光照射して塗工膜を硬化させる手段に限定されたり、基材を劣化変色させることなく潜像を有する画像が形成される潜像を有する画像形成体を提供することである。
【００１３】
また、本発明の第２の目的は、観察光源の違いにより、潜像を有する画像が表示される潜像を有する画像形成体を提供することである。
【００１４】
また、本発明の第３の目的は、様々な色相や退色性能をもった材料により潜像を有する画像が表示される潜像を有する画像形成体を提供することである。
【００１５】
また、本発明の第４の目的は、様々な蛍光顔料や染料を適宜選択使用することができ、且つ、ブラックライト下で潜像を有する画像が表示される潜像を有する画像形成体を提供することである。
【課題を解決するための手段】
【００１６】
上記問題点を解決するために、まず本発明の請求項１に係る発明は、
基材表面上に少なくとも不透明模様層と紫外線を透過する部分と紫外線を透過しない部分よりなる透明模様層が形成されていることを特徴とする潜像を有する画像形成体である。
【００１７】
また、請求項２に係る発明は、前記不透明模様層が、紫外線により色相が変化することを特徴とする請求項１記載の潜像を有する画像形成体である。
【００１８】
さらに、請求項３に係る発明は、前記不透明模様層が、色材よりなることを特徴とする請求項１記載の潜像を有する画像形成体である。
【００１９】
また、請求項４に係る発明は、前記不透明模様層が、蛍光色材よりなることを特徴とする請求項１記載の潜像を有する画像形成体である。
【発明の効果】
【００２０】
一層が紫外線を透過する部分と紫外線を透過しない部分よりなる透明模様層で形成されているために観察光源の違いにより潜像を有す画像形成体が形成できる。
【００２１】
また、様々な色相や退色性能をもった材料を適宜選択することにより、潜像を有する画像形成体を表示することができる。
【００２２】
さらに、様々な色相や発色や退色性能をもった色材を適宜選択することにより、潜像を有する画像形成体の色を調整することができる。
【００２３】
また、様々な蛍光顔料や染料を適宜選択することにより、ブラックライト下で潜像を有する画像形成体を表示することができる。
【発明を実施するための最良の形態】
【００２４】
本発明の潜像を有する画像形成体を実施の形態に沿って以下に図面を参照にしながら詳細に説明する。図１〜図３は本発明の実施例を示す。
【００２５】
図１は本発明の潜像を有する画像形成体の一実施例の断面を示す断面図である。また、図２および図３は本発明の潜像を有する画像形成体の他の一実施例の断面を示す断面図である。
【００２６】
本発明の潜像を有する画像形成体は図１に示すように基材１と不透明模様層２と透明模様層５とから形成されている。そして、透明模様層５は紫外線を透過する紫外線透過部３と紫外線を透過しない紫外線遮蔽部４が設けられている。
【００２７】
また、本発明の潜像を有する画像形成体は図２に示すように基材１と不透明模様層２と透明模様層５を形成した後、透明模様層の表面にオーバーフイルム層６を設けることもできる。さらに、図３に示すようにオーバーフイルム層６の表面にオーバーコート層７を設けても良い。
【００２８】
前記基材１は紙、フイルム等のシート、合板、樹脂の板状のもの等が使用できる。
【００２９】
また、本発明の潜像を有する画像形成体に形成されている不透明模様層は染料、蛍光材、顔料等の色材を用いることができる。また、紫外線により色相を変化させるために、それぞれ異なる色材を混色して使用することもできる。
【００３０】
前記染料としては、例えば、Ｃ．Ｉ．ベイシックイエロー１、Ｃ．Ｉ．ベイシックイエロー４０、Ｃ．Ｉ．ベイシックオレンジ２２、Ｃ．Ｉ．ベイシックレッド１、Ｃ．Ｉ．ベイシックレッド１３、Ｃ．Ｉ．ベイシックバイオレット７、Ｃ．Ｉ．ベイシックバイオレット１０、Ｃ．Ｉ．ベイシックバイオレット１１、Ｃ．Ｉ．ベイシックバイオレット１６などの他、Ｃ．Ｉ．ダイレクトイエロー８５、Ｃ．Ｉ．ダイレクトオレンジ８、Ｃ．Ｉ．ダイレクトレッド９等が例示される。
【００３１】
また、前記蛍光材としては、可視光線の波長領域にほとんど吸収を示さず、無色で、有色の蛍光を発する化合物も使用することができる。そして、赤色発光物質としては、例えば、ユーロピウムに、４，４，４−トリフルオロ−１−（２−チエニル）−１，３−ブタンジオン、４，４，４−トリフルオロ−１−フェニル−１，３−ブタンジオなどの配位子を１種または２種以上配位させた錯体が例示される。
【００３２】
さらに、緑色発光物質としては、例えば、３−（２−キノリルメチレン）イソインドリン−１−オン等が例示される。また、青色発光物質としては、蛍光増白剤として知られている、Ｃ．Ｉ．フルオレッセントブライトニングエージェント５２、Ｃ．Ｉ．フルオレッセントブライトニングエージェント５５、Ｃ．Ｉ．フルオレッセントブライトニングホワイテックスＷＳ５２、Ｃ．Ｉ．フルオレッセント１１２、Ｃ．Ｉ．フルオレッセントブライトニングエージェント１３５、Ｃ．Ｉ．フルオレッセント１６２、Ｃ．Ｉ．フルオレッセントブライトニングエージェント１８４等が例示される。
【００３３】
また、前記顔料は、特に限定されないが、黄色、橙色、赤色のアゾ顔料等が使用できる。そして、これらのアゾ顔料は、平均粒径０．０７〜１．５μｍに微分散して用いることが好ましい。
【００３４】
本発明の潜像を有する画像形成体に形成されている透明模様層３の紫外線遮蔽部４は紫外線吸収剤を含む透明樹脂、またはＥＢ硬化型樹脂およびヘキサメチレンジイソシアネートよりなる２液硬化型樹脂等が好ましい。尚、本発明での紫外線（Ｕｌｔｒａｖｉｏｌｅｔ：ＵＶ）とは、波長が可視光線より短くＸ線より長い電磁波とする。また、波長は３８０ｎｍ〜１４ｎｍの範囲の電磁波を定義する。ＵＶ−Ａ：波長３１５〜４００ｎｍ、ＵＶ−Ｂ：波長２８０〜３１５ｎｍで、３１５ｎｍ〜４００ｎｍの波長域（ＵＶ―Ａ）も当然含まれる。
【００３５】
また、本発明の潜像を有する画像形成体に形成されている透明模様層３の紫外線透過部５は紫外線吸収剤を含まない透明樹脂より形成されている。特に不透明模様層２よりも耐
光性の優れた透明樹脂が望ましい。さらに、電離放射線硬化型樹脂、ヘキサメチレンジイソシアネートよりなる２液硬化型樹脂等がより望ましい。
【実施例】
【００３６】
上記の本発明について以下実施例を拳げて更に具体的に説明する。
<実施例１>
基材として塩化ビニルフイルムを用いた。また、不透明模様層はポリアゾ系赤インキをグラビア法で塗工形成した。さらに、透明模様層の紫外線遮蔽部は紫外線吸収剤（ベンゾトリアゾール系）を含む２液硬化型ポリウレタン樹脂により模様をグラビア法で塗工形成した。また、紫外線透過部は紫外線吸収剤を含まない２液硬化型ポリウレタン樹脂を塗工形成し、そして、潜像を有する画像形成体を作成した。
【００３７】
<実施例２>
次ぎに、不透明模様層を蛍光剤で赤色のアゾ顔料を含むインキでグラビア法により塗工形成した以外は、実施例１と同様に潜像を有する画像形成体を作成した。
【００３８】
＜比較例１＞
透明模様層の紫外線透過部を除いた以外は実施例１と同様に潜像を有する画像形成体を作成した。
【００３９】
＜比較例２＞
透明模様層の紫外線透過部５を除いた以外は実施例２と同様に潜像を有する画像形成体を作成した。
【００４０】
（１）性能比較
上記、実施例１および比較例１で作成した潜像を有する画像形成体の未試験のものをそれぞれ３波長型昼白色蛍光灯(ＦＨＦ３２ＥＸ−Ｎ、以下蛍光灯)光源下、および一般蛍光水銀灯（ＨＦ４００Ｘ、以下水銀灯）光源下に置いて目視により評価した。また、紫外線カーボンアーク灯式耐光性試験機（スガ試験機株式会社製）で２００時間照射した。そして、その後、それぞれ蛍光灯光源下に置いて目視により評価した。その結果を表１に示す。
【００４１】
【表１】
2006326898.tif 000003
【００４２】
（２）性能比較
次ぎに、実施例２および比較例２で作成した潜像を有する画像形成体の未試験のものをそれぞれ蛍光灯光源下、およびブラックライト蛍光灯(ＦＬ２０Ｓ・ＢＬＢ、以下ブラックライト)光源下に置いて目視により評価した。また、紫外線カーボンアーク灯式耐光性試験機にて２００時間照射した。そして、その後、それぞれ蛍光灯光源下に置いて目視により評価した。その結果を表２に示す。
【００４３】
【表２】
2006326898.tif 000004
【産業上の利用可能性】
【００４４】
本発明の潜像を有する画像形成体はシールやラベル等包装用部材として優れていることはもとより、広告媒体や装飾部材等をはじめ広い分野に利用できる素晴らしい発明である。
【図面の簡単な説明】
【００４５】
【図１】本発明の潜像を有する画像形成体の一実施例の概略断面を示す断面図である。
【図２】本発明の潜像を有する画像形成体の他の一実施例の概略断面を示す断面図である。
【図３】本発明の潜像を有する画像形成体の他の一実施例の概略断面を示す断面図である。
【図４】従来作製されている画像形成体の概略断面を示す断面図である。
【図５】従来作製されている画像形成体の概略断面を示す断面図である。
【符号の説明】
【００４６】
１…基材
２…不透明模様層
３…紫外線透過部
４…紫外線遮蔽部
５…透明模様層
６…オーバーフィルム
７…オーバーニス層
【図１】
2006326898.tif 000005
【図２】
2006326898.tif 000006
【図３】
2006326898.tif 000007
【図４】
2006326898.tif 000008
【図５】
2006326898.tif 000009